(57)【特許請求の範囲】
【請求項１】
目的とする化合物を選択的に吸着する吸着剤を製造する吸着剤の製造方法であって、
少なくとも表面付近が、組成式Ｃａ１０（ＰＯ４）６（（ＯＨ）１−ａＸａ）２［ただし、Ｘはハロゲン元素の少なくとも１種を示し、０≦ａ≦１である。］で表されるアパタイトを主材料として構成された基材と、２価の金属元素、３価の金属元素、ランタノイド系金属元素およびアクチノイド系金属元素のうちの少なくとも１種の金属元素のイオンを含む溶液とを接触させることにより、前記アパタイトが有するＣａの少なくとも一部を前記金属元素で置換する置換工程と、
前記金属元素による置換後の前記基材を、温度２００〜４００℃×時間０．５〜１０時間で熱処理する熱処理工程とを経て製造され、
かつ、前記置換工程から、前記吸着剤の完成までに、前記熱処理工程以外の熱処理を行うことなく製造されることを特徴とする吸着剤の製造方法。
【請求項２】
目的とする化合物を選択的に吸着する吸着剤を製造する吸着剤の製造方法であって、
少なくとも表面付近が、組成式Ｃａ１０（ＰＯ４）６（ＯＨ）２で表されるアパタイトを主材料として構成された基材と、２価の金属元素、３価の金属元素、ランタノイド系金属元素およびアクチノイド系金属元素のうちの少なくとも１種の金属元素のイオンを含む溶液とを、接触させることにより、Ｃａの少なくとも一部を、前記金属元素で置換する置換工程と、
前記金属元素による置換後の前記基材を、温度２００〜４００℃×時間０．５〜１０時間で熱処理する熱処理工程とを経て製造され、
かつ、前記置換工程から、前記吸着剤の完成までに、前記熱処理工程以外の熱処理を行うことなく製造されることを特徴とする吸着剤の製造方法。
【請求項３】
請求項１または２に記載の吸着剤の製造方法により製造されたことを特徴とする吸着剤。
【請求項４】
吸着剤充填空間を有するカラムと、前記吸着剤充填空間の少なくとも一部に充填された請求項３に記載の吸着剤を有することを特徴とする吸着装置。
【発明の詳細な説明】
【技術分野】
【０００１】
本発明は、吸着剤の製造方法、吸着剤および吸着装置に関するものである。
【背景技術】
【０００２】
ハイドロキシアパタイトは、生体親和性に優れることから、従来から、タンパク質等を吸着・分離する液体クロマトグラフィー用カラム（吸着装置）に使用する吸着剤として広く利用されている。
【０００３】
ところが、ハイドロキシアパタイト製の吸着剤は、溶出液等の液体に対する安定性（耐溶剤性）が低く、また、強度が十分に得られず、吸着剤の崩壊等により液体クロマトグラフィー用カラムの目詰まりが早期に生じるという問題（すなわち、タンパク質等を吸着・分離する際の再現性に劣るという問題）があった。
【０００４】
そこで、液体クロマトグラフィー用カラムの再現性向上の観点から、ハイドロキシアパタイトが有するカルシウム元素や水酸基を、それぞれ、他の金属元素やフッ素等で置換した後に、熱処理（具体的には８００℃）を行う吸着剤が提案されている（例えば、特許文献１参照。）。
【０００５】
しかしながら、特許文献１に記載の吸着剤では、再現性の向上が十分に図られているとは言えず、改善の余地があり、更に再現性に優れた吸着剤の開発が要望されているのが現状である。
【０００６】
【特許文献１】特開平１０−１５３５８９号公報
【発明の開示】
【発明が解決しようとする課題】
【０００７】
本発明の目的は、溶出液等の液体に対する安定性や、目的とする化合物を選択的に吸着・分離する際の再現性に優れた吸着剤の製造方法、かかる製造方法により製造された吸着剤、および、再現性に優れる吸着装置を提供することにある。
【課題を解決するための手段】
【０００８】
このような目的は、下記の（１）〜（４）の本発明により達成される。
（１）  目的とする化合物を選択的に吸着する吸着剤を製造する吸着剤の製造方法であって、
少なくとも表面付近が、組成式Ｃａ１０（ＰＯ４）６（（ＯＨ）１−ａＸａ）２［ただし、Ｘはハロゲン元素の少なくとも１種を示し、０≦ａ≦１である。］で表されるアパタイトを主材料として構成された基材と、２価の金属元素、３価の金属元素、ランタノイド系金属元素およびアクチノイド系金属元素のうちの少なくとも１種の金属元素のイオンを含む溶液とを接触させることにより、前記アパタイトが有するＣａの少なくとも一部を前記金属元素で置換する置換工程と、
前記金属元素による置換後の前記基材を、温度２００〜４００℃×時間０．５〜１０時間で熱処理する熱処理工程とを経て製造され、
かつ、前記置換工程から、前記吸着剤の完成までに、前記熱処理工程以外の熱処理を行うことなく製造されることを特徴とする吸着剤の製造方法。
【０００９】
これにより、目的とする化合物を選択的に吸着することが可能であり、かつ溶出液等の液体に対する安定性（耐溶剤性）や、前記化合物を吸着・分離する際の再現性に優れた吸着剤を得ることができる。
【００１０】
（２）  目的とする化合物を選択的に吸着する吸着剤を製造する吸着剤の製造方法であって、
少なくとも表面付近が、組成式Ｃａ１０（ＰＯ４）６（ＯＨ）２で表されるアパタイトを主材料として構成された基材と、２価の金属元素、３価の金属元素、ランタノイド系金属元素およびアクチノイド系金属元素のうちの少なくとも１種の金属元素のイオンを含む溶液とを、接触させることにより、Ｃａの少なくとも一部を、前記金属元素で置換する置換工程と、
前記金属元素による置換後の前記基材を、温度２００〜４００℃×時間０．５〜１０時間で熱処理する熱処理工程とを経て製造され、
かつ、前記置換工程から、前記吸着剤の完成までに、前記熱処理工程以外の熱処理を行うことなく製造されることを特徴とする吸着剤の製造方法。
【００１１】
これにより、目的とする化合物を選択的に吸着することが可能であり、かつ溶出液等の液体に対する安定性や、前記化合物を吸着・分離する際の再現性に優れた吸着剤を得ることができる。
【００２２】
（３）  上記（１）または（２）に記載の吸着剤の製造方法により製造されたことを特徴とする吸着剤。
【００２３】
これにより、置換した前記金属元素が溶出液等の液体へ溶出するのを、より確実に阻止することができる。その結果、前記液体に対する安定性や、前記化合物を選択的に吸着・分離する際の再現性に優れた吸着剤を得ることができる。
【００２６】
（４）  吸着剤充填空間を有するカラムと、前記吸着剤充填空間の少なくとも一部に充填された上記（３）に記載の吸着剤を有することを特徴とする吸着装置。
【００２７】
これにより、溶出液等の液体に対する安定性や、前記化合物を選択的に吸着・分離する際の再現性に優れた吸着装置を得ることができる。
【発明の効果】
【００２８】
本発明の吸着剤の製造方法によれば、吸着剤の溶出液等の液体に対する安定性（耐溶剤性）や、目的とする化合物を選択的に吸着・分離する際の再現性を向上することができる。すなわち、吸着剤を構成するアパタイトの結晶格子中に、２価の金属元素、３価の金属元素、ランタノイド系金属元素およびアクチノイド系金属元素のうちの少なくとも１種の金属元素およびハロゲン元素が導入された状態で熱処理を行うことにより、この金属元素およびハロゲン元素は、強固に前記結晶格子内に保持され、耐溶剤性や再現性に優れた吸着剤とすることができる。
【００２９】
また、本発明の吸着剤の製造方法を用いることにより、容易かつ大量に本発明の吸着剤を製造することができる。
【００３０】
このため、かかる吸着剤を用いて吸着装置を構成することにより、カラムから流出する液体中への２価の金属元素、３価の金属元素、ランタノイド系金属元素およびアクチノイド系金属元素のうちの少なくとも１種の金属元素およびハロゲン元素（またはそれぞれのイオン）の混入が防止されるとともに、吸着剤の崩壊等による目詰まりが防止される。
【発明を実施するための最良の形態】
【００３１】
以下、本発明の吸着剤の製造方法、吸着剤および吸着装置の好適な実施形態について詳細に説明する。
【００３２】
図１は、本発明の吸着装置の実施形態を示す縦断面図である。なお、以下の説明では、図１中の上側を「流入側」、下側を「流出側」と言う。
【００３３】
ここで、流入側とは、目的とする化合物を分離・精製する際に、例えば試料、溶出液等の液体を、本発明の吸着装置に供給する側のことを言い、一方、流出側とは、前記流入側と反対側、すなわち、前記液体が本発明の吸着装置から流出する側のことを言う。
【００３４】
図１に示す吸着装置１は、カラム２と、粒状の吸着剤３と、２枚のフィルタ部材４、５とを有している。
【００３５】
カラム２は、カラム本体２１と、このカラム本体２１の流入側端部および流出側端部に、それぞれ装着されるキャップ（蓋体）２２、２３とで構成されている。
【００３６】
カラム本体２１は、例えば円筒状の部材で構成されている。カラム本体２１を含めカラム２を構成する各部（各部材）の構成材料としては、例えば、各種ガラス材料、各種樹脂材料、各種金属材料、各種セラミックス材料等が挙げられる。
【００３７】
カラム本体２１には、その流入側開口および流出側開口を、それぞれ塞ぐようにフィルタ部材４、５を配置した状態で、その流入側端部および流出側端部に、それぞれキャップ２２、２３が螺合により装着される。
【００３８】
このような構成のカラム２では、カラム本体２１と各フィルタ部材４、５とにより、吸着剤充填空間２０が画成されている。そして、この吸着剤充填空間２０の少なくとも一部に（本実施形態では、ほぼ満量で）、吸着剤３が充填されている。
【００３９】
また、カラム本体２１に各キャップ２２、２３を装着した状態で、これらの間の液密性が確保されるように構成されている。
【００４０】
各キャップ２２、２３のほぼ中央には、それぞれ、流入管２４および流出管２５が液密に固着（固定）されている。この流入管２４およびフィルタ部材４を介して吸着剤３に、例えば試料、溶出液等の液体が供給される。また、吸着剤３に供給された液体は、吸着剤３同士の間（間隙）を通過して、フィルタ部材５および流出管２５を介して、カラム２外へ流出する。このとき、試料に含まれる各成分（化合物）は、吸着剤３に対する吸着性の差異に基づいて相互に分離される。
【００４１】
各フィルタ部材４、５は、それぞれ、吸着剤充填空間２０から吸着剤３が流出するのを防止する機能を有するものである。これらのフィルタ部材４、５は、それぞれ、例えば、ポリウレタン、ポリビニルアルコール、ポリプロピレン、ポリエーテルポリアミド、ポリエチレンテレフタレート、ポリブチレンテレフタレート等の合成樹脂からなる不織布、発泡体（連通孔を有するスポンジ状多孔質体）、織布、メッシュ等で構成されている。
【００４２】
吸着剤３は、その少なくとも表面付近が、主として組成式Ｃａ１０（ＰＯ４）６ＯＨ２で表されるアパタイト（ハイドロキシアパタイト）の少なくとも一部のＣａが２価の金属元素、３価の金属元素、ランタノイド系金属元素およびアクチノイド系金属元素のうちの少なくとも１種の金属元素（すなわち、アルカリ金属元素を除く金属元素）で、好ましくは少なくとも一部の水酸基がハロゲン元素で置換され、さらに温度５０〜４００℃×時間０．５〜１０時間の処理条件で熱処理がされてなるものである。
【００４３】
このアパタイトは、Ｃａの少なくとも一部が２価の金属元素、３価の金属元素、ランタノイド系金属元素およびアクチノイド系金属元素のうちの少なくとも１種の金属元素（以下、単に「金属元素」という。）で置換されることにより、前記金属元素に対して高い親和性（高い結合力）で結合し得る部分を有する化合物が、特異的に吸着剤３に吸着するようになる。その結果、吸着剤３は、他の化合物に比較して、前記金属元素に対して高い親和性で結合し得る部分を有する化合物に対する選択性を示すようになる。
【００４４】
ここで、前記金属元素に対して特異的に吸着（結合）する化合物としては、非共有電子対を少なくとも２つ有するものが挙げられる。このものは、非共有電子対を有する部分（例えば、置換基や側鎖等）が前記金属元素との間に配位結合を形成（キレートを形成）する。この結合は、通常の吸着（電気的な結合）より強固なものとなるため、Ｃａの少なくとも一部を前記金属元素で置換したアパタイトで構成される吸着剤３を用いることにより、前記化合物を確実に吸着させ、他の化合物と相互に分離して、精製すること（単離すること）ができる。
【００４５】
また、非共有電子対を少なくとも２つ有する化合物には、各種のものがあるが、特に、含硫アミノ酸、複素環式アミノ酸およびこれらのアミノ酸をアミノ酸残基として有するポリペプチドは、前記金属元素とのキレート形成能に優れる。換言すれば、吸着剤３は、含硫アミノ酸、複素環式アミノ酸またはこれらをアミノ酸残基として有するポリペプチドの１種または２種以上に対して高い特異的吸着能を示す。
【００４６】
その中でも、含硫アミノ酸ではシステインが、複素環式アミノ酸ではヒスチジンまたはトリプトファンが、それぞれ、前記金属元素とのキレート形成能に極めて優れる。したがって、吸着剤３は、これらのアミノ酸またはこれらのアミノ酸をアミノ酸残基として比較的多く有するポリペプチド（タンパク質）の分離・精製に好適に使用することができる。なお、前記タンパク質の具体例としては、例えば、ミオグロビンや、複数のシステイン、ヒスチジンまたはトリプトファンからなるポリペプチドをタグとして導入（付加）されたリコンビナントタンパク質等が挙げられる。
【００４７】
また、前記金属元素としては、各種のものがあるが、特に、２価の遷移金属元素の少なくとも１種であるのが好ましい。２価の遷移金属元素は、アパタイトが有するＣａと置換し易く、アパタイトの結晶格子内に効率よく導入される。また、２価の遷移金属元素は、アミノ酸との特に高い親和性を示すので、これらのアミノ酸またはこれらをアミノ酸残基として有するタンパク質を高精度で吸着することができる。
【００４８】
特に、２価の遷移金属元素としては、Ｚｎ、Ｎｉ、ＣｏおよびＣｕのうちの少なくとも１種を主とするものがより好ましい。アパタイトが有するＣａをＺｎ、Ｎｉ、ＣｏおよびＣｕのうちの少なくとも１種に置換することにより、前述したような効果が顕著に発揮される。
【００４９】
前記アパタイト中の前記金属元素への置換率は、特に限定されるものではないが、０．０１ｗｔ％以上であるのが好ましく、０．１〜１０ｗｔ％程度であるのがより好ましい。前記置換率が小さ過ぎると、前記金属元素の種類等によっては、吸着剤３に、前述した化合物の特異的吸着能を十分に付与することができないおそれがある。また、前記置換率をかかる範囲内に設定することにより、アパタイトが緻密化する際に、この結晶格子内に前記金属元素を確実に担持させることができる。
【００５０】
また、前記アパタイトは、水酸基が無置換のものであってもよいが、その少なくとも一部がハロゲン基で置換されているのが好ましい。これにより、アパタイトを構成する各元素（イオン）の間の結合力が増大し、アパタイト（吸着剤３）の溶出液等の液体に対する安定性（特に耐酸性）を向上させて、吸着剤３は、目的とする化合物（タンパク質等）を吸着・分離する際の再現性に優れたものとなる。
【００５１】
ハロゲン元素としては、Ｆ、Ｃｌ、Ｂｒ、Ｉ、Ａｔのうちの１種または２種以上を適宜選択することができるが、これらの中でも、特に、Ｆを主とするものが好ましい。フッ化物イオンは、他のハロゲン化物イオンと比較して、電気陰性度が高いため、水酸基の少なくとも一部をフルオロ基で置換することにより、前記効果をより向上させることができる。
【００５２】
前記アパタイト中のハロゲン元素への置換率は、できるだけ大きい方が好ましく、特に限定されるものではないが、３０％以上であるのが好ましく、５０％以上であるのがより好ましい。前記置換率が小さ過ぎると、ハロゲン元素の種類等によっては、吸着剤３の溶出液等の液体に対する安定性や再現性を十分に向上させることができないおそれがある。
【００５３】
以上のような吸着剤３の形態（形状）は、粒状（顆粒状）のものであるのが好ましいが、その他、例えばペレット状（小塊状）、ブロック状（例えば、隣接する空孔同士が互いに連通する多孔質体、ハニカム形状）等とすることもできる。吸着剤３を粒状とすることにより、その表面積を増大させることができ、前述した化合物の吸着量をより増大させることができる。
【００５４】
粒状の吸着剤３の平均粒径は、特に限定されないが、０．５〜１５０μｍ程度であるのが好ましく、１〜４０μｍ程度であるのがより好ましい。このような平均粒径の吸着剤３を用いることにより、カラムの目詰まりを確実に防止しつつ、吸着剤３の表面積を十分に確保することができる。
【００５５】
なお、吸着剤３は、その全体が前記金属元素とハロゲン元素により置換されたアパタイトで構成されたものであってもよく、その表面付近が前記アパタイトで構成されたものであってもよい。
【００５６】
また、本実施形態のように、吸着剤３を吸着剤充填空間２０にほぼ満量充填する場合には、吸着剤３は、吸着剤充填空間２０の各部において、ほぼ同一の組成をなしているのが好ましい。これにより、吸着装置１は、前述した化合物の分離・精製能が特に優れたものとなる。
【００５７】
なお、吸着剤充填空間２０の一部（例えば流入管２４側の一部）に吸着剤３を充填し、その他の部分には他の吸着剤を充填するようにしてもよい。
【００５８】
このような吸着装置１は、例えば、吸着剤３を製造しておき、得られた吸着剤３を吸着剤充填空間２０に充填することにより製造される。
【００５９】
１．吸着剤の製造
まず、吸着剤を製造する方法（本発明の吸着剤の製造方法）について説明する。
【００６０】
＜第１実施形態＞
まず、本発明の吸着剤の製造方法の第１実施形態について説明する。
【００６１】
第１実施形態の吸着剤の製造方法では、吸着剤３は、少なくとも表面付近が、組成式Ｃａ１０（ＰＯ４）６（（ＯＨ）１−ａＸａ）２［ただし、Ｘはハロゲン元素の少なくとも１種を示し、０≦ａ≦１である。］で表されるアパタイトを主材料として構成された基材と、前記金属元素の少なくとも１種のイオンを含む溶液（以下、「溶液Ａ」と言う。）とを接触させることにより、前記アパタイトが有するＣａの少なくとも一部を前記金属元素に置換させる置換工程と、前記金属元素による置換後の前記基材を、温度５０〜４００℃×時間０．５〜１０時間で熱処理する熱処理工程とを経て製造され、かつ、前記置換工程から、吸着剤３の完成までに、５００℃を超える温度に４時間以上晒されることなく製造される。
【００６２】
以下、各工程について説明する。
［１］置換工程
まず、前記基材と前記溶液Ａとを接触させる。
【００６３】
基材と溶液Ａとを接触させる方法（接触方法）としては、例えば、基材を溶液Ａに浸漬する方法、基材に溶液Ａを噴霧（シャワー）する方法、基材に溶液Ａを塗布する方法（塗布法）等が挙げられ、これらのうちの１種または２種以上を組み合わせて用いることができる。
【００６４】
これらの中でも、接触方法としては、基材を溶液Ａに浸漬する方法（浸漬法）が好適である。かかる浸漬法によれば、同時に大量の基材を処理することができる。
【００６５】
以下では、接触方法の代表として、浸漬法について説明する。
まず、前記基材を前記溶液Ａ内に浸漬して、アパタイトが有するＣａを前記金属元素で置換する。
【００６６】
用いる溶液Ａの１Ｌ中における前記金属元素のイオンの含有量は、前記アパタイト１ｍｍｏｌに対して、０．０１〜１０ｍｍｏｌ程度であるのが好ましい。特に、浸漬法を用いる場合には、０．０５〜５ｍｍｏｌ程度であるのが好ましく、０．１〜１ｍｍｏｌ程度であるのがより好ましい。含有量が少な過ぎると、基材と前記金属元素のイオンとが接触する機会が減少することにより、アパタイトが有するＣａを前記金属元素で置換するのに要する時間が必要以上に長くなるおそれがあり、一方、含有量を前記上限値を超えて多くしても、それ以上のＣａの前記金属元素のイオンへの置換効率の増大が期待できない。
【００６７】
基材の溶液Ａへの浸漬時間（接触時間）は、特に限定されないが、イオンの含有量を前記範囲とする場合には、０．１〜１０時間程度であるのが好ましく、２〜６時間程度であるのがより好ましい。このような浸漬時間で、前記金属元素のイオンは、より効率よく前記アパタイトが有するＣａと置換され、前記アパタイトの結晶構造中に導入される。
【００６８】
溶液Ａの温度は、常温程度であればよく、特に限定されないが、１０〜４０℃程度であるのが好ましく、１５〜２５℃程度であるのがより好ましい。
【００６９】
また、基材の溶液Ａへの浸漬は、例えば攪拌、揺動等の振動を、溶液Ａに付与しつつ行うようにしてもよい。これにより、前記金属元素のイオンの前記アパタイトの結晶構造中への導入効率の増大が期待できる。
【００７０】
なお、接触方法として、浸漬法以外の方法（前述したような他の方法）を用いる場合には、アパタイトが有するＣａの前記金属元素への置換率が所望のものとなるように、前記溶液Ａの濃度や温度、溶液Ａを基材に噴霧する回数や塗布する回数等の各種条件を適宜調整するようにすればよい。
【００７１】
［２］洗浄工程
次に、アパタイトが有するＣａの少なくとも一部を前記金属元素で置換した後の基材（以下、「置換後の基材」という。）を、溶液Ａから取り出した後、洗浄する。
これにより、置換後の基材から前記金属元素のうち未置換のものを除去する。
【００７２】
前記金属元素による置換後の前記基材を洗浄する洗浄液としては、例えば、水、超純水、各種バッファー、およびイオン交換水等が好適に用いられる。
なお、この洗浄工程は、必要に応じて行えばよく、省略することもできる。
【００７３】
［３］熱処理工程
次に、置換後の基材を、温度５０〜４００℃×時間０．５〜１０時間の処理条件で熱処理する。この処理条件により、本発明の効果が得られる理由は定かではないが、以下の理由によるものと推測できる。
【００７４】
すなわち、置換後の基材が乾燥されるとともに、置換後の基材が適度に緻密化して、置換した前記金属元素が基材により強固に担持されるものと考えられる。
【００７５】
ここで、未熱処理の吸着剤や、前述した時間範囲内において５０℃未満の低温で熱処理を施した吸着剤は、本発明の吸着剤３に比して、前記金属元素が吸着剤の表面で露出することなく、その結晶格子内に取り込まれた状態となっている。そのため、吸着剤に含まれるもののうち、負に帯電するリン酸サイトによる影響が目的とする化合物に対して大きくなることから、この化合物（負に帯電する傾向が高いタンパク質等）と反発し合うこととなる。
【００７６】
さらに、これらの吸着剤は、十分に緻密化されていないことから、置換した前記金属元素が脱離し易い傾向にあり、溶出液等の液体へ容易に溶出してしまうこととなる。
【００７７】
また、従来のように置換後の基材に対して、前述した時間範囲内において高温度（４００℃を上回る温度；例えば、８００℃程度）で熱処理を施した場合には、置換後の基材が緻密化され過ぎること、すなわち、アパタイトの結晶構造が引き締まり過ぎることとなる。その結果、置換した前記金属元素がアパタイトの結晶格子内から押し出されることが一因となって、吸着剤から置換した前記金属元素が脱離して、溶出液等の液体へ容易に溶出してしまう。
【００７８】
これに対して、本発明の吸着剤の製造方法では、置換後の基材を、５０℃以上の温度で０．５〜１０時間の間熱処理する。これにより、置換後の基材が適度に緻密化して、置換した前記金属元素をアパタイトの結晶格子内で強固に担持することができる。また、置換後の基材が適度に緻密化することにより、吸着剤３の強度も向上する。
【００７９】
また、本発明の吸着剤の製造方法では、４００℃以下の温度で０．５〜１０時間の間熱処理を行うので、置換した前記金属元素が結晶格子内から押し出されて、溶出液等の液体へ溶出するようになるのも確実に阻止することができる。
【００８０】
この熱処理における温度（熱処理温度）は、５０〜４００℃、好ましくは１００〜４００℃程度、より好ましくは、２００〜３００℃程度とされる。熱処理温度が、前記下限値未満の場合には、前述したように、置換後の基材の緻密化が行われず、置換した前記金属元素が容易に基材から脱離して、各種液体へ溶出してしまうおそれがある。また、熱処理温度を、前記上限値を超えて高くすると、前述したように、置換後の基材が緻密化され過ぎて、前記金属元素が押し出されることに起因して、置換した前記金属元素が容易に基材から脱離して、各種液体へ溶出してしまうおそれがあり、好ましくない。
【００８１】
また、熱処理時間は、前述したような温度範囲内において、０．５時間〜１０時間、好ましくは２〜１０時間程度、より好ましくは３〜７時間程度とされる。
【００８２】
熱処理時間をかかる範囲内に設定することにより、置換後の基材が十分に緻密化して、得られた吸着剤３に前記金属元素を強固に担持させることができる。さらに、置換した前記金属元素がアパタイトの結晶格子内から押し出されるようになるのを確実に防止して、置換した前記金属元素の吸着剤３から液体への溶出を好適に防止または抑制することができる。
【００８３】
また、熱処理雰囲気は、大気、酸素ガスを主成分とする混合ガス等の酸性化雰囲気、窒素ガス雰囲気や、アルゴンガス、ヘリウムガス等の不活性ガス雰囲気等のいずれであってもよいが、酸化性雰囲気であるのが好ましい。熱処理雰囲気を酸性化雰囲気とすることにより、置換後の基材がより緻密化することとなる。その結果、得られた吸着剤３に前記金属元素を確実に担持させることができる。
【００８４】
また、本工程を比較的高い温度を経て行う場合には、２回の段階に分けて熱処理を行うようにするのが好ましい。すなわち、５０〜４００℃の温度範囲において、２５０℃以下の比較的低温で熱処理を行う第１の段階と、それよりも高温で熱処理を行う第２の段階とをこの順で経るようにするのが好ましい。これにより、置換後の基材が乾燥して緻密化する際に、この緻密化が徐々（段階的）に行われることから、前記金属元素をアパタイトの結晶格子内でより強固に担持することができる。その結果、置換した前記金属元素の液体への溶出をより確実に阻止することができる。
【００８５】
これら第１の段階と第２の段階との熱処理における温度差は、前記金属元素の種類によっても若干異なるが、５０℃以上であるのが好ましく、５０〜１００℃程度であるのがより好ましい。これにより、前述したような効果をより顕著に発揮させることができる。
【００８６】
また、これら第１の段階と第２の段階との熱処理の時間差は、特に限定されないが、第１の段階の時間を第２の段階の時間よりも比較的短く設定するのが好ましい。
【００８７】
具体的には、第１の段階の時間をＡ［時間］とし、第２の段階の時間をＢ［時間］したとき、Ａ／（Ａ＋Ｂ）が０．１〜０．４なる関係を満足するのが好ましく、０．２〜０．３なる関係を満足するのがより好ましい。これにより、不安定な状態で結晶格子内に担持されている前記金属元素を、第１の段階の熱処理により比較的安定な状態とした後に、第２の段階の熱処理により、置換後の基材の緻密化を行うので、この基材の緻密化を段階的に行うことの効果をより顕著に発揮させることができる。
【００８８】
なお、このように熱処理を段階的に行う際には、前記のように２回に分ける場合に限定されず、３回以上に分けるようにしてもよい。
以上のようにして吸着剤３が製造される。
【００８９】
ここで、本実施形態のような工程を経ることにより、前記置換工程から、吸着剤３の完成までに、５００℃を超える温度に４時間以上晒すことなく吸着剤３を製造することができる。
【００９０】
また、吸着剤３は、４６０℃を超える温度に４時間以上晒すことなく製造されるのが好ましく、４３０℃を超える温度に４時間以上晒すことなく製造されるのがより好ましい。かかる条件を満足して吸着剤３を製造することにより、吸着剤３が過度に緻密化されることに起因して、吸着剤３に担持された前記金属元素が結晶格子内から押し出されるようになるのを確実に防止することができる。その結果、前記金属元素の前記液体への溶出を確実に阻止することができる。
【００９１】
＜第２実施形態＞
次に、本発明の吸着剤の製造方法の第２実施形態について説明する。
【００９２】
なお、以下では、第２実施形態の吸着剤の製造方法について、前記第１実施形態との相違点を中心に説明し、同様の事項については、その説明を省略する。
【００９３】
第２実施形態では、置換工程が異なり、それ以外は、前記第１実施形態と同様である。
すなわち、第２実施形態の置換工程では、少なくとも表面付近が、組成式Ｃａ１０（ＰＯ４）６（ＯＨ）２で表されるアパタイトを主材料として構成された基材に、前記第１実施形態と同様の溶液Ａおよびハロゲン元素の少なくとも１種のイオンを含む溶液（以下、「溶液Ｂ」と言う。）とを、順次、接触させることにより、アパタイトが有するＣａおよびＯＨの少なくとも一部を、それぞれ前記金属元素および前記ハロゲン元素に置換させる。
【００９４】
なお、本実施形態においても、基材と溶液Ａおよび溶液Ｂを接触させる方法（接触方法）として、浸漬法を代表して説明する。
【００９５】
まず、基材を前記第１実施形態と同様にして溶液Ａに浸漬して、アパタイトが有するＣａを前記金属元素で置換して、その後、溶液Ａから取り出して、溶液Ｂに浸漬させて、アパタイトが有するＯＨをハロゲン元素で置換する。
【００９６】
用いる溶液Ｂの１Ｌ中におけるハロゲン元素のイオンの含有量は、前記アパタイト１ｍｏｌに対して、０．１〜２ｍｍｏｌ程度であるのが好ましい。特に、浸漬法を用いる場合には、１〜１．５ｍｍｏｌ程度であるのが好ましく、１〜１．２ｍｍｏｌ程度であるのがより好ましい。含有量が少な過ぎると、基材とハロゲン元素のイオンが接触する機会が減少することにより、アパタイトが有する水酸基をハロゲン基で置換するのに要する時間が必要以上に長くなるおそれがあり、一方、含有量を前記上限値を超えて多くしても、それ以上の水酸基のハロゲン基への置換効率の増大が期待できない。
【００９７】
基材の溶液Ｂへの浸漬時間（接触時間）も、特に限定されないが、イオンの含有量を前記範囲とする場合には、１〜６時間程度であるのが好ましく、２〜６時間程度であるのがより好ましい。このような浸漬時間で、ハロゲン元素のイオンは、より効率よく前記アパタイトが有するＯＨと置換され、前記アパタイトの結晶構造中に導入される。
【００９８】
溶液Ｂの温度は、常温程度であればよく、特に限定されないが、１０〜４０℃程度であるのが好ましく、１５〜２５℃程度であるのがより好ましい。
【００９９】
なお、基材の溶液Ａおよび溶液Ｂへの浸漬は、繰り返し行ってもよい。また、基材に溶液Ａと溶液Ｂとに浸漬させる順序は逆であってもよく、ほぼ同時（すなわち、溶液Ａと溶液Ｂとの混合液）に浸漬させるようにしてもよい。
【０１００】
また、前記第１実施形態と同様に、接触方法としては、浸漬法の他、例えば、基材に溶液Ａおよび溶液Ｂを噴霧（シャワー）する方法、基材に溶液Ａおよび溶液Ｂを塗布する方法（塗布法）等を任意に組み合わせて用いるようにしてもよい。
【０１０１】
２．吸着剤の吸着剤充填空間への充填
吸着剤３は、公知の乾式充填法または湿式充填法により、吸着剤充填空間２０に充填することができるが、特に、湿式充填法を用いるのが好ましい。
【０１０２】
湿式充填法による吸着剤３の吸着剤充填空間２０への充填は、次のようにして行われる。すなわち、まず、例えばカラム本体２１の流出側開口を塞ぐようにフィルタ部材５を配置し、流出側端部にキャップ２３を螺合により装着する。次に、例えば蒸留水に吸着剤３を分散（懸濁）させ、均一なスラリーとして吸着剤充填空間２０に充填する。これにより、吸着剤３は、吸着剤充填空間２０にムラなく均一に充填される。次に、カラム本体２１の流入側開口を塞ぐようにフィルタ部材４を配置し、流入側端部にキャップ２２を螺合により装着する。
【０１０３】
ここで、吸着剤３（本発明の吸着剤）が吸着剤充填空間２０に充填された吸着装置１は、吸着剤３の緻密化が十分に進行しているので、置換した前記金属元素および／またはハロゲン元素の各種液体への溶出を確実に阻止することができる。これにより、吸着剤３の耐溶剤性（特に耐酸性）を向上させるとともに、その吸着能を長期間に亘って維持することができることから、再現性にも優れる。また、吸着剤３の耐溶剤性が向上することにより、アパタイトの崩壊が好適に防止または抑制されることから、吸着装置１のフィルタ部材５の目詰まりも確実に防止される。
以上のようにして、吸着装置１が得られる。
【０１０４】
次に、この吸着装置１の使用方法の一例について、タンパク質（ポリペプチド）を分離・精製する場合を代表に説明する。
【０１０５】
まず、試料として、複数種のタンパク質を緩衝液に溶解した溶液を用意する。そして、この試料を、流入管２４およびフィルタ部材４を介して吸着剤３に供給して、カラム２内を通過させる。これにより、吸着剤３に吸着しない成分または吸着能の低い成分（化合物）は、フィルタ部材５および流出管２５を介してカラム２内から流出し、吸着剤３に対する吸着能の高い成分は、カラム２内に保持される。
【０１０６】
ここで、緩衝液には、例えば、リン酸緩衝液、Ｔｒｉｓ−ＨＣｌ緩衝液、ｇｏｏｄ  ｂｕｆｆｅｒ、イミダゾール緩衝液等を用いることができる。
【０１０７】
次に、流入管２４からカラム２内へ溶出液を供給し、カラム２の流出管２５から流出する溶出液を採取する。
【０１０８】
この溶出液には、吸着剤３に吸着したタンパク質よりも吸着剤３に対する吸着能が高い物質（競合試薬）、キレート剤等を含有する緩衝液、前記緩衝液より塩濃度の高い緩衝液、前記緩衝液よりｐＨの低い（ｐＨ４．５〜６程度）の緩衝液等を用いることができる。また、溶出液は、溶質の濃度を経時的に変化させつつカラム２内へ供給（吸着剤充填空間２０に通液）するようにしてもよい。
【０１０９】
吸着剤３に溶出液が接触すると、吸着剤３に吸着したタンパク質は、吸着剤３から離脱して、溶出液中に混入し、流出管２５から流出する溶出液中に回収される。
【０１１０】
以上、本発明の吸着剤の製造方法、吸着剤および吸着装置について説明したが、本発明はこれに限定されるものではない。
【実施例】
【０１１１】
次に、本発明の具体的実施例について説明する。
１．吸着装置の製造
以下に示す実施例１〜３および比較例１〜４の吸着装置を、それぞれ製造した。
【０１１２】
（実施例１）
［基材形成工程］
公知の湿式合成法によりハイドロキシアパタイトを合成し、ハイドロキシアパタイトスラリーを得た。
【０１１３】
このハイドロキシアパタイトスラリーを噴霧乾燥して、平均粒径４０μｍの粉体を得た。
【０１１４】
［置換工程］
次に、このハイドロキシアパタイト粉体（原料粉体）３．０ｇを、５ｍＭのＺｎ（ＮＯ３）２水溶液１５０ｍＬに浸漬した状態で６時間攪拌した。これにより、ハイドロキシアパタイト粉体が有するＣａをＺｎに置換した粉体を得た。
【０１１５】
［洗浄工程］
次に、得られた紛体を、Ｚｎ（ＮＯ３）２水溶液から取り出し、イオン交換水で洗浄した。
【０１１６】
［熱処理工程］
次に、この粉体を、大気中、２００℃×１時間の条件で熱処理を施すことにより吸着剤を得た。
【０１１７】
なお、元素分析法により、吸着剤の表面のハイドロキシアパタイトは、Ｃａの１ｗｔ％がＺｎで置換されていることが確認された。
【０１１８】
この元素分析法は、元素分析装置（島津製作所社製、「イオンクロマトＨＩＣ−ＳＰ」）を用いて行った。
【０１１９】
［カラムの製造］
この吸着剤を、公知の湿式充填法により、カラム（内径４ｍｍ×長さ１００ｍｍ）の吸着剤充填空間に充填した。
また、吸着剤充填空間に充填された吸着剤の量は、１ｇ（約１ｍｍｏｌ）であった。
【０１２０】
（実施例２）
前記熱処理工程の後、さらに、大気中、３００℃×４時間の条件で熱処理した以外は、前記実施例１と同様にして吸着剤を製造し、吸着装置を得た。
【０１２１】
（実施例３）
前記熱処理工程の後、さらに、大気中、４００℃×４時間の条件で熱処理した以外は、前記実施例１と同様にして吸着剤を製造し、吸着装置を得た。
【０１２２】
（比較例１）
前記熱処理工程を省略して、前記粉体を、自然乾燥（２５℃）させた以外は、前記実施例１と同様にして吸着剤を製造し、吸着装置を得た。
【０１２３】
（比較例２）
前記熱処理工程の後、さらに、大気中、５００℃×４時間の条件で熱処理した以外は、前記実施例１と同様にして吸着剤を製造し、吸着装置を得た。
【０１２４】
（比較例３）
前記熱処理工程の後、さらに、大気中、６００℃×４時間の条件で熱処理した以外は、前記実施例１と同様にして吸着剤を製造し、吸着装置を得た。
【０１２５】
（比較例４）
前記熱処理工程の後、さらに、大気中、７００℃×４時間の条件で熱処理した以外は、前記実施例１と同様にして吸着剤を製造し、吸着装置を得た。
【０１２６】
２．評価
以下に示すようにして、実施例１〜３、比較例１〜４で製造した吸着装置について、それぞれ、アミノ酸の吸着特性を調べた。
【０１２７】
まず、吸着装置のカラム内の液体を、１０ｍＭリン酸緩衝液（ｐＨ６．８）に置き換えた。
【０１２８】
次に、ジ−ヒスチジン：１．０ｍｇ／ｍＬとなるように、前記と同様のリン酸緩衝液に溶解した試料５０μＬをカラム内に供給して、カラム内を通過させた。
【０１２９】
次に、リン酸緩衝液（ｐＨ６．８）を流速１ｍＬ／ｍｉｎで２０分間、カラム内に供給した。なお、この際、リン酸緩衝液（ｐＨ６．８）は、その１０ｍＭリン酸緩衝液に対する４００ｍＭリン酸緩衝液の混合率が、０〜１５分の間で０％〜１００％まで増加するようにした。その後、１０ｍＭリン酸緩衝液（ｐＨ６．８）を流速１ｍＬ／ｍｉｎで２０分間供給し、カラムを初期状態に戻した。
【０１３０】
なお、カラム内から流出するリン酸緩衝液の波長２３０ｎｍにおける吸光度を測定して、カラム内からジ−ヒスチジンが溶出する時間（溶出時間）を求めた。
【０１３１】
この操作を、各実施例および各比較例の吸着装置について、それぞれ、５回繰り返して行った。
その結果を図２〜４および表１に示す。
【０１３２】
なお、図２〜４は、各実施例、および各比較例で測定された、カラム内から流出するリン酸緩衝液の波長２３０ｎｍにおける吸光度曲線である。
【０１３３】
また、表１中の溶出時間は、それぞれ、各実施例および各比較例で測定された吸光度曲線においてピークが認められた時間から求めた。
【０１３４】
【表１】
0005179715.tif 000002
【０１３５】
表１に示すように、各実施例の吸着装置では、いずれも、ジ−ヒスチジンの溶出が認められた溶出時間が１回目の測定と５回目の測定とでほぼ等しかった。
【０１３６】
これに対して、各比較例の吸着装置では、いずれも、１回目の測定と５回目の測定との間で溶出時間にバラツキが生じた。
【０１３７】
この結果は、各実施例の吸着剤が、熱処理により緻密化されたことにより、前記金属元素がアパタイトの構造内に強固に保持され、溶出液等の液体に対してより高い安定性を有するようになったことを示唆するものである。
【０１３８】
また、各実施例について、さらに上述したような操作を繰り返して行ったが、実施例３の溶出時間に若干のバラツキが認められたものの、実施例１および実施例２の溶出時間には、バラツキが殆ど認められなかった。
【０１３９】
さらに、前記金属元素として、Ｚｎに代えて、Ｎｉ、ＣｏおよびＣｕを、それぞれ、用いた以外は、前記実施例１〜３および前記比較例１〜４と同様にして吸着剤を製造し、吸着装置を得た。これらの吸着装置に対して、前記の評価方法と同様にして、ジ−ヒスチジンの溶出時間を測定して評価したが、前記と同様の結果が得られた。
【０１４０】
また、カラム内を通過させるアミノ酸として、ジ−ヒスチジンに代えて、ヘキサ−ヒスチジンを用いた以外は、前記の評価方法と同様にして、前記実施例１〜３および前記比較例１〜４の吸着装置に対して、ヘキサ−ヒスチジンの溶出時間を測定して評価したが、前記と同様の結果が得られた。
【図面の簡単な説明】
【０１４１】
【図１】本発明の吸着装置の実施形態を示す縦断面図である。
【図２】実施例１〜３において測定された、カラム内から流出するリン酸緩衝液の波長２３０ｎｍにおける吸光度曲線である。
【図３】比較例１〜３において測定された、カラム内から流出するリン酸緩衝液の波長２３０ｎｍにおける吸光度曲線である。
【図４】比較例４において測定された、カラム内から流出するリン酸緩衝液の波長２３０ｎｍにおける吸光度曲線である。
【符号の説明】
【０１４２】
１            吸着装置
２            カラム
２０          吸着剤充填空間
２１          カラム本体
２２、２３    キャップ
２４          流入管
２５          流出管
３            吸着剤
４、５        フィルタ部材
【図１】
0005179715.tif 000003
【図２】
0005179715.tif 000004
【図３】
0005179715.tif 000005
【図４】
0005179715.tif 000006